(57)【特許請求の範囲】
【請求項１】
電縫溶接時の被溶接部を不活性ガスからなるシールドガスでガスシールドする電縫鋼管の素管被溶接部シールド装置であって、前記被溶接部に対し該被溶接部上端から５〜３００ｍｍ上方の位置に、素管周方向に対して３層に分割したガス放出口を配位したシールドガス吹付け用ノズルと、前記ガス放出口から放出される前記シールドガスの流速を、前記３層のうちの中央層のガス放出口からのガス放出流速Ｂは、Ｂ＝０．５〜５０ｍ／ｓに制御し、残りの両端層のガス放出口からのガス放出流速Ａは式、０．０１≦Ｂ／Ａ≦１０、を満たす流速に制御するガス流調整器と、を有することを特徴とする電縫鋼管の素管被溶接部シールド装置。
【請求項２】
前記中央層をさらに素管周方向に対して２層以上に分割したことを特徴とする請求項１に記載の電縫鋼管の素管被溶接部シールド装置。
【請求項３】
前記ガス放出口の全層合併した形状は、寸法の通管方向成分である長さが３０ｍｍ以上、寸法の素管エッジ突合せ方向成分である幅が５ｍｍ以上の矩形状であることを特徴とする請求項１または２に記載の電縫鋼管の素管被溶接部シールド装置。
【請求項４】
前記ガス放出口の全層合併した寸法の素管エッジ突合せ方向成分である幅Ｒは、前記ガス放出口の直下の被溶接部の端面間の最大間隔Ｗに対し、Ｒ／Ｗ＞１．０、なる関係を満たすことを特徴とする請求項１〜３の何れか１つに記載の電縫鋼管の素管被溶接部シールド装置。
【請求項５】
前記不活性ガスに代えて、還元性ガスを０．１質量％以上含有するガスとしたことを特徴とする請求項１〜４の何れか１つに記載の電縫鋼管の被溶接部シールド装置。
【請求項６】
電縫溶接時の被溶接部を不活性ガスからなるシールドガスでガスシールドする電縫鋼管の素管被溶接部シールド方法であって、前記被溶接部に対し該被溶接部上端から５〜３００ｍｍ上方の位置に、素管周方向に対して３層に分割したガス放出口を配位したシールドガス吹付け用ノズルの前記ガス放出口から前記シールドガスを、前記３層のうちの中央層のガス放出口からのガス放出流速Ｂは、Ｂ＝０．５〜５０ｍ／ｓとし、残りの両端層のガス放出口からのガス放出流速Ａは式、０．０１≦Ｂ／Ａ≦１０、を満たす流速として、吹付けることを特徴とする電縫鋼管の素管被溶接部シールド方法。
【請求項７】
前記中央層をさらに素管周方向に対して２層以上に分割したことを特徴とする請求項６に記載の電縫鋼管の素管被溶接部シールド方法。
【請求項８】
前記ガス放出口の全層合併した形状は、寸法の通管方向成分である長さが３０ｍｍ以上、寸法の素管エッジ突合せ方向成分である幅が５ｍｍ以上の矩形状であることを特徴とする請求項６または７に記載の電縫鋼管の素管被溶接部シールド方法。
【請求項９】
前記ガス放出口の全層合併した寸法の素管エッジ突合せ方向成分である幅Ｒは、前記ガス放出口の直下の被溶接部の端面間の最大間隔Ｗに対し、Ｒ／Ｗ＞１．０、なる関係を満たすことを特徴とする請求項６〜８の何れか１つに記載の電縫鋼管の素管被溶接部シールド方法。
【請求項１０】
前記不活性ガスに代えて、還元性ガスを０．１質量％以上含有するガスとしたことを特徴とする請求項６〜９の何れか１つに記載の電縫鋼管の被溶接部シールド方法。
【請求項１１】
被溶接部をガスシールドしつつ電縫溶接する電縫鋼管の製造方法において、前記ガスシールドは、請求項６〜１０の何れか１つに記載の電縫鋼管の素管被溶接部シールド方法により行うことを特徴とする電縫鋼管の製造方法。  
【発明の詳細な説明】
【技術分野】
【０００１】
本発明は、電縫鋼管の素管被溶接部シールド装置および素管被溶接部シールド方法に関し、特に、油井ラインパイプ向けや自動車用の部品などの、溶接部に高い機械的特性が要求される電縫鋼管の製造に好ましく用いうる、電縫鋼管の素管被溶接部シールド装置および素管被溶接部シールド方法に関する。
【背景技術】
【０００２】
通常、鋼管は溶接鋼管と継目無鋼管に大別される。溶接鋼管は、電縫鋼管を例とするように、板（帯材の意、以下同じ）を丸めて端部を突き合わせて溶接して製造され、継目無鋼管は、材料の塊を高温で穿孔してマンドレルミル等で圧延して製造される。溶接鋼管の場合、一般に溶接部の特性は母材より劣ると云われ、鋼管の適用に当たって、用途ごとに溶接部の靭性や強度や伸びなどの保証が常に議論されて問題となってきた。
【０００３】
例えば、原油や天然ガスなどを輸送するラインパイプでは、管を寒冷地に敷設することが多いため低温靭性が必要とされ、管の強度が重要視される。
【０００４】
又、通常、鋼管の母材となる熱延鋼板は、鋼管製造後の母材特性を考慮して成分設計され、強度等の特性が確保される。
【０００５】
しかし、溶接部の特性は、母材の成分設計や熱処理等による以上に、電縫溶接方法によって大きく左右されるため、溶接技術の開発が重要であった。電縫溶接不良の原因としては、ペネトレータと呼ばれる酸化物主体の溶接欠陥が、電縫溶接時に被溶接部（詳しくは、帯材を丸めてなるオープン管である素管の周方向両端面を突き合わせた部位である素管エッジ突合せ部）に生成して残留し、この残留したペネトレータを原因として靭性が低下したり強度不足になったりする例が多かった。
【０００６】
そこで、従来技術として電縫溶接不良の主原因であるペネトレータを溶接部から除くため、被溶接部へのガス吹き付けにより被溶接部の酸化を防止する技術または電縫溶接直前の帯材端面の形状を適切な形状とすることでペネトレータを溶接部から取り除く技術などが提案されてきた。
【０００７】
例えば、特許文献１には電縫管の溶接部シールド装置において被溶接部回りの密閉空間を最小容積として被溶接部回りの酸素濃度を短時間で下げる目的で、スクイズロールのロールスタンドに被溶接部回りの溶接装置と素管の局部のみを覆うシールドカバーを取着した旨記載されている。
【０００８】
又、特許文献２には、素管内に装入するインピーダケースに不活性ガスの液化ガス配管を配設して供給した液化ガスでインピーダコアを冷却した後当該液化ガスを溶接点に向けて噴出してガスシールドする旨記載されている。
【０００９】
又、特許文献３には、溶接(圧接)時に被溶接部をガスシールドして酸素濃度を低くし酸化物の発生量を低減し、且つ高周波加熱中の被溶接部位にレーザービーム又はプラズマアークを照射する事で溶接欠陥の発生を防止する旨記載されている。
【００１０】
又、特許文献４には、素管のエッジ部加熱起点から溶接点に至るまでの通管経路全域を、エッジ部加熱用誘導コイル、スクイズロール共々シールドボックスで覆い、該シールドボックス内へガス供給管にて所定流量でガスを供給する旨記載されている。
【先行技術文献】
【特許文献】
【００１１】
【特許文献１】特開平０８-３００１６４号公報
【特許文献２】特開平１０−２４９５４７号公報
【特許文献３】特開平５−２３８６７号公報
【特許文献４】特開２０１１−２０６８１３号公報
【発明の概要】
【発明が解決しようとする課題】
【００１２】
しかし、溶接点付近のみを外面側から（特許文献１）或いは内面側から（特許文献２）のガス吹き付けによりガスシールドする方法は、再現性が悪く、充分にシールドができずに溶接部に酸化物が残留する場合があった。
【００１３】
又、溶接点にプラズマアーク等を照射する方法（特許文献３）は、ガスシールド装置に加えて別途プラズマアーク等の照射装置が必要となり、造管コスト面での不利を招く。
【００１４】
又、素管のエッジ部加熱起点から溶接点に至るまでの通管経路全域をシールドボックスで覆う方式（特許文献４）は、装置構造が複雑であり、組み付けに多大な時間を要する事や、管の寸法が変わるごとにシールドボックスの取替えや調整が必要であり、能率面、造管コスト面での不利が大きいという問題がある。
【００１５】
以上のように、従来技術では、造管コスト面さらには能率面の犠牲なしでは、電縫溶接時の被溶接部を確実にガスシールドして其処の酸素濃度を十分に低下させる事ができていないためペネトレータの生成を防止できないという問題があった。
【００１６】
そこで、本発明は、前記従来技術の問題に鑑み、造管コスト面さらには能率面を犠牲にすることなく、電縫溶接時の被溶接部を確実にガスシールドして其処の酸素濃度を十分に低下させてペネトレータの生成を防止しうる電縫鋼管の素管被溶接部シールド装置および素管被溶接部シールド方法を提供することを、本発明が解決しようとする課題とした。
【課題を解決するための手段】
【００１７】
発明者らは、前記課題を解決する為に鋭意検討し、その結果、素管のエッジ部加熱起点から溶接点に至る通管範囲をシールドボックスで覆わずに、前記通管範囲内で素管の被溶接部直上から被溶接部にシールドガスを吹き付ける場合、被溶接部の上端からシールドガス吹付け用ノズルにおけるシールドガスの放出口までの高さであるノズル高さ、及び吹付けるシールドガスの流速を適正に制御することに加え、前記シールドガス吹付け用ノズルの構造を素管周方向に対して３層以上に分割した構造とし、両端層のガス放出口からの吹付けガス流速と残りの層のガス放出口からの吹付けガス流速の比を適正に制御することにより、被溶接部の酸素濃度を格段に低減できることを見出し、本発明を成した。即ち本発明は以下の通りである。
（１）  電縫溶接時の被溶接部を不活性ガスからなるシールドガスでガスシールドする電縫鋼管の素管被溶接部シールド装置であって、前記被溶接部に対し該被溶接部上端から５〜３００ｍｍ上方の位置に、素管周方向に対して３層に分割したガス放出口を配位したシールドガス吹付け用ノズルと、前記ガス放出口から放出される前記シールドガスの流速を、前記３層のうちの中央層のガス放出口からのガス放出流速Ｂは、Ｂ＝０．５〜５０ｍ／ｓに制御し、残りの両端層のガス放出口からのガス放出流速Ａは式、０．０１≦Ｂ／Ａ≦１０、を満たす流速に制御するガス流調整器と、を有することを特徴とする電縫鋼管の素管被溶接部シールド装置。
（２）  前記中央層をさらに素管周方向に対して２層以上に分割したことを特徴とする（１）に記載の電縫鋼管の素管被溶接部シールド装置。
（３）  前記ガス放出口の全層合併した形状は、寸法の通管方向成分である長さが３０ｍｍ以上、寸法の素管エッジ突合せ方向成分である幅が５ｍｍ以上の矩形状であることを特徴とする（１）または（２）に記載の電縫鋼管の素管被溶接部シールド装置。
（４）  前記ガス放出口の全層合併した寸法の素管エッジ突合せ方向成分である幅Ｒは、前記ガス放出口の直下の被溶接部の端面間の最大間隔Ｗに対し、Ｒ／Ｗ＞１．０、なる関係を満たすことを特徴とする（１）〜（３）の何れか１つに記載の電縫鋼管の素管被溶接部シールド装置。
（５）  前記不活性ガスに代えて、還元性ガスを０．１質量％以上含有するガスとしたことを特徴とする（１）〜（４）の何れか１つに記載の電縫鋼管の被溶接部シールド装置。
（６）  電縫溶接時の被溶接部を不活性ガスからなるシールドガスでガスシールドする電縫鋼管の素管被溶接部シールド方法であって、前記被溶接部に対し該被溶接部上端から５〜３００ｍｍ上方の位置に、素管周方向に対して３層に分割したガス放出口を配位したシールドガス吹付け用ノズルの前記ガス放出口から前記シールドガスを、前記３層のうちの中央層のガス放出口からのガス放出流速Ｂは、Ｂ＝０．５〜５０ｍ／ｓとし、残りの両端層のガス放出口からのガス放出流速Ａは式、０．０１≦Ｂ／Ａ≦１０、を満たす流速として、吹付けることを特徴とする電縫鋼管の素管被溶接部シールド方法。
（７）  前記中央層をさらに素管周方向に対して２層以上に分割したことを特徴とする（６）に記載の電縫鋼管の素管被溶接部シールド方法。
（８）  前記ガス放出口の全層合併した形状は、寸法の通管方向成分である長さが３０ｍｍ以上、寸法の素管エッジ突合せ方向成分である幅が５ｍｍ以上の矩形状であることを特徴とする（６）または（７）に記載の電縫鋼管の素管被溶接部シールド方法。
（９）  前記ガス放出口の全層合併した寸法の素管エッジ突合せ方向成分である幅Ｒは、前記ガス放出口の直下の被溶接部の端面間の最大間隔Ｗに対し、Ｒ／Ｗ＞１．０、なる関係を満たすことを特徴とする（６）〜（８）の何れか１つに記載の電縫鋼管の素管被溶接部シールド方法。
（１０）  前記不活性ガスに代えて、還元性ガスを０．１質量％以上含有するガスとしたことを特徴とする（６）〜（９）の何れか１つに記載の電縫鋼管の被溶接部シールド方法。
（１１）  被溶接部をガスシールドしつつ電縫溶接する電縫鋼管の製造方法において、前記ガスシールドは、（６）〜（１０）の何れか１つに記載の電縫鋼管の素管被溶接部シールド方法により行うことを特徴とする電縫鋼管の製造方法。
（１２）  （１１）の製造方法で製造したことを特徴とする電縫鋼管。
（１３）  電縫溶接による被溶接部を有し、該被溶接部の酸化物面積率が０．１％未満であることを特徴とする電縫鋼管。
【発明の効果】
【００１８】
本発明によれば、電縫溶接時の被溶接部の酸素濃度を十分低いレベルに維持できて、電縫鋼管の溶接部特性を確実に従来レベルよりも向上させる事ができる。
【図面の簡単な説明】
【００１９】
【図１】本発明の実施形態の例を示す概略図である。
【図２】複数の層に分割したノズル構造の例を示す立体模式図である。
【図３】シールドガスのガス放出流速Ｂ及びガス流速比Ｂ／Ａの適正範囲を示す説明図である。
【図４】シールドガスのガス流速比Ｂ／Ａと被溶接部（素管エッジ突合せ部）の酸素濃度の関係の例を示す線図である。
【発明を実施するための形態】
【００２０】
図１は、本発明の実施形態を示す概略図である。鋼帯からなる帯材を図示しないアンコイラーで連続的に払出し、図示しないレベラーで矯正し、通管方向２０に送りつつ、図示しないロール成形機で帯材の幅を丸めて素管（オープン管）１０となし、該丸めた幅の両端面を突合せてなる素管エッジ突合せ部である被溶接部１１を電縫溶接機（図示しないエッジ部加熱用給電手段と図示しない圧接用スクイズロールとで構成されている）により、電縫溶接して、電縫鋼管１５を得る。１２は素管エッジ部加熱起点、１３は前記圧接により被溶接部１１が接合する通管方向位置を指す溶接点である。尚、素管１０乃至電縫鋼管１５の管内面側にはインピーダ（図示省略）を配置する場合もある。電縫溶接機を出た電縫鋼管１５は図示しないサイザーで外径調整をされる。
【００２１】
本発明では、素管エッジ部加熱起点１２から溶接点１３までの通管方向範囲の全域、或いは当該範囲内の、被溶接部に酸化物が生成し易い区域（この区域は予備調査により特定できる）をシールド範囲とし、該シールド範囲において、被溶接部１１の直上の位置にシールドガス吹付け用ノズル（略してノズル）１を配置する。
【００２２】
ノズル１は、其のガス放出口１Ａを被溶接部１１上端と正対する様に配位して、配置する。
【００２３】
本発明では、ノズル１は、図１（ｂ）及び図２（ａ）（ｄ）に示すように、素管周方向３０に対して３層に分割したものとする。これらの層は互いに独立したガス流路をなす。またさらに、前記３層のうちの中央層１Ｃは、図２（ｂ）（ｃ）に示すように、素管周方向３０に対して２層以上に分割してもよい。なお、両端層１Ｅは各１層ずつとする。
【００２４】
本発明では、背景技術で言及した処の、前記シールド範囲内の素管１０全周を覆うシールドボックスは、設けなくてもよい。むしろ設けない方が電縫鋼管の造管能率面、製造コスト面から好ましいから、この実施形態では設けていない。
【００２５】
本発明者らはシールドガスの流れについて詳細に観察した。さらに、ガス放出口１Ａの位置や寸法、ならびに中央層１Ｃ、両端層１Ｅ夫々のガス放出口１Ａでのシールドガスの流速などの、様々なシールドガスの吹付け条件が、電縫溶接時の被溶接部１１の酸素濃度と、該被溶接部を電縫溶接してなる溶接部における酸化物の面積率とに及ぼす影響を詳細に調査した。
【００２６】
その結果、シールドガスの吹付け条件を最適にする事により、被溶接部の酸素濃度が０．０１質量％以下になり、溶接部の酸化物面積率が０．１％未満になることを発見した。ここで、溶接部の酸化物面積率とは、次のとおり定義される。すなわち、電縫溶接部のシャルピー衝撃試験を行うことにより得られる破面を電子顕微鏡により倍率５００倍以上で少なくとも１０視野観察して、その破面内に観察される酸化物を含んだディンプル破面部分を選別して、その総面積を測定し、これの視野総面積に対する割合を酸化物面積率とした。
【００２７】
前記発見した最適条件は、被溶接部１１上端からガス放出口１Ａまでの高さであるノズル高さが５ｍｍ以上３００ｍｍ以下（図１（ｃ）参照）であり、且つ、中央層１Ｃのガス放出口１Ａでのシールドガス５の流速Ｂが、Ｂ＝０．５〜５０ｍ／ｓであり、且つ、両端層１Ｅのガス放出口１Ａでのシールドガス５の流速Ａが、０．０１≦Ｂ／Ａ≦１０（図３参照）を満たす流速であると云う条件である。
【００２８】
前記ノズル高さが３００ｍｍを超えるとシールドガスが充分に被溶接部１１に届かず、被溶接部１１の酸素濃度が１００ｐｐｍ以下にならない。前記ノズル高さは小さい方が望ましいのであるが、５ｍｍを下回ると、加熱されている被溶接部１１からの輻射熱でガス放出口１Ａが傷み易く、更に被溶接部１１で発生したスパッタが衝突してノズル１の耐久性が劣化する。
【００２９】
流速を前記最適条件範囲内に制御するために、本発明では、前記ガス放出口から放出される前記シールドガスの流速を、前記３層のうちの中央層１Ｃのガス放出口からのガス放出流速Ｂは、Ｂ＝０．５〜５０ｍ／ｓに制御し、残りの両端層１Ｅのガス放出口からのガス放出流速Ａは式、０．０１≦Ｂ／Ａ≦１０、を満たす流速に制御するガス流調整器３（図１（ａ）（ｂ）参照）を有するものとした。
【００３０】
流速Ｂが小さすぎると、シールドガスは周囲に拡散し、被溶接部１１のガスシールドが不十分となる。流速Ｂが大き過ぎると、シールドガスの勢いが強くなりすぎ、被溶接部１１の端面間への大気巻き込みを生じてしまう。よって、前記流速Ｂは０．５〜５０ｍ／ｓが適正範囲である。なお、中央層１Ｃをさらに複数の層に分割した場合（例えば図２（ｂ）（ｃ）など）、該複数の層についての流速Ｂは必ずしも同一の値である必要はなく、前記適正範囲内である限り、層ごとに異なる値であってもかまわない。
【００３１】
しかし、流速Ｂを前記適正範囲に保ったとしても、流速Ｂと流速Ａの比であるガス流速比Ｂ／Ａが不適正であると、図３に示すように、大気巻き込み６を防止するのは困難である。
【００３２】
すなわち、Ｂ／Ａ＜０．０１の場合は、両端層１Ｅからのガス流（シールドガス５の流れ）が強すぎ、かつ中央層１Ｃからのガス流が弱すぎるため、両端層１Ｅからのガス流が素管１０の外面で反射して上方に偏向し、その反射領域におけるガス流速が零に近くなって、素管１０外面沿いの大気巻き込み６を防止できず（図３（ａ）参照）、被溶接部１１の酸素濃度を充分に低減することはできない。
【００３３】
一方、Ｂ／Ａ＞１０の場合は、中央層１Ｃからのガス流が強すぎ、かつ両端層１Ｅからのガス流が弱過ぎるため、大気が中央層１Ｃからのガス流によって被溶接部１１の端面間に引きずり込まれて、大気巻き込み６を招来しやすく（図３（ｃ）参照）、被溶接部１１の酸素濃度を充分に低減することはできない。
【００３４】
これらに対し、Ｂ／Ａ＝０．０１〜１０とすることで、被溶接部１１の端面間にシールドガス５が過不足なく充満し、大気巻き込みも無く、充分なガスシールドが達成できる（図３（ｂ）参照）。なお、ガス流速比Ｂ／Ａにおける流速Ｂには、中央層１Ｃを複数の層に分割して、該複数の層の少なくとも１層からのガス流速を他層と違えた場合、該違えたガス流速同士のうちの最大流速を用いる。
【００３５】
因みに図４は、一例としてノズル高さ＝５０ｍｍとし、流速Ｂ＝０．５〜５０ｍ／ｓの適正範囲下でガス流速比Ｂ／Ａを種々変えて被溶接部１１にシールドガス５を吹き付け、被溶接部１１の端面間の中間位置で酸素濃度を測定した結果をまとめた線図である。
【００３６】
図４より、流速Ｂ＝０．５〜５０ｍ／ｓの適正範囲下で、ガス流速比Ｂ／Ａを、Ｂ／Ａ＝０．０１〜１０とすることによって、酸素濃度０．０１質量％以下が大きな余裕を持って（即ち確実に）クリアできる。
【００３７】
又、図４より、Ｂ／Ａ＝０．０３〜５とすると、更に低い酸素濃度レベルである０．００１〜０．０００１質量％が達成できて好ましい。
【００３８】
ところで、ガス放出口１Ａの全層合併した形状については、寸法の通管方向２０成分である長さが３０ｍｍ以上、寸法の素管エッジ突合せ方向成分である幅が５ｍｍ以上の矩形状にすると、被溶接部１１へのガス吹付けをより均一にできて好ましい。
【００３９】
又、図１(ｃ)に示す様に、ガス放出口１Ａの全層合併した寸法の素管エッジ突合せ方向成分である幅をＲと記し、ガス放出口１Ａの直下の被溶接部１１の端面間の最大間隔をＷと記すとして、Ｒ／Ｗ＞１．０、を満たす様にすると、被溶接部１１の酸素濃度をより速やかに低減させる事ができて好ましい。
【００４０】
シールドガスとしては不活性ガスを用いる。此処に云う不活性ガスとは、窒素ガス、ヘリウムガス、アルゴンガス、ネオンガス、キセノンガス等、若しくはこれらの２種以上を混合してなる混合ガスなどを意味する。
【００４１】
更に、シールドガスとして、前記不活性ガスに代えて、還元性ガスを０．１質量％以上含有するガスとしてもよく、然も、むしろこの方が、ペネトレータの原因となる酸化物の生成を抑制する効果がより強くなり、溶接部の靭性又は強度を、より大きく向上させることができて好ましい。此処に云う還元性ガスとは、水素ガス、一酸化炭素ガス、メタンガス、プロパンガス等、若しくはこれらの２種以上を混合してなる混合ガスを意味する。尚、還元性ガスを０．１質量％以上含有するガスとしては、還元性ガスのみからなる組成、又は、還元性ガス：０．１質量％以上を含有し残部が不活性ガスからなる組成のものが好適である。
【００４２】
又、入手容易性及び廉価性の点からは、シールドガスとして次のガスを用いる事が好ましい。
(イ)  不活性ガス単独使用の場合：(Ｇ１)窒素ガス、ヘリウムガス、アルゴンガスの何れか１種若しくはこれら２種以上の混合ガス
(ロ)  還元性ガス単独使用の場合：(Ｇ２)水素ガス、一酸化炭素ガスの何れか１種若しくはこれら２種の混合ガス
(ハ)  不活性ガスと還元性ガスの混合ガス使用の場合：前記(Ｇ１)と(Ｇ２)の混合ガス
尚、特に、水素ガス及び／又は一酸化炭素ガスを含むガスを使用する場合、遺漏無き安全対策をとるべきことは云うまでも無い。
【実施例】
【００４３】
鋼帯からなる帯材を、アンコイラー、レベラー、ロール成形機、電縫溶接機、サイザーをこの順に配置して構成された造管設備に通して、外径６００ｍｍ、肉厚２０．６ｍｍの低炭素低合金鋼の電縫鋼管を製造する工程において、電縫溶接時に被溶接部へのガスシールドを実行するにあたり、上述した実施形態の本発明範囲の内又は外でガス吹付け条件の水準を表１に示すとおり種々変えて実行し、被溶接部の酸素濃度の測定、及び溶接部の酸化物面積率の測定を行った。ここで、ノズル１は図１（ｂ）に示した形態のものを使用した。尚、開先形状は、Ｉ形開先形状とした。その結果を表１に示す。
【００４４】
表１、２に示されるとおり、本発明例では、比較例と比べて被溶接部の酸素濃度が桁違いに低減し、溶接部の酸化物面積率が格段に低減した。
【００４５】
【表１】
0006036773.tif 000002
【００４６】
【表２】
0006036773.tif 000003
【符号の説明】
【００４７】
１    ノズル（シールドガス吹付け用ノズル）
１Ａ  ガス放出口
１Ｃ  中央層
１Ｅ  両端層
２    ガス配管
３    ガス流調整器
５    シールドガス
６    大気巻き込み
１０  素管（オープン管）
１１  被溶接部（素管エッジ突合せ部）
１２  素管エッジ部加熱起点
１３  溶接点
１５  電縫鋼管
２０  通管方向
３０  素管周方向
【図１】
0006036773.tif 000004
【図２】
0006036773.tif 000005
【図３】
0006036773.tif 000006
【図４】
0006036773.tif 000007